(57)【要約】【課題】生産性を損なうことがなく、更なる高密度化を図ることが可能な圧粉体の製造方法を提供する。【解決手段】金型２のキャビティ２ａ内に原料粉末を充填した後に、キャビティ２ａ内で原料粉末を加圧成形することによって所定の形状の圧粉体Ａを製造する際に、液体潤滑剤を内包するマイクロカプセルを原料粉末中に添加し、加圧成形時にマイクロカプセルの殻から破れ出た液体潤滑剤によって金型２の内面を潤滑する。【選択図】図３
2009074159.tif 000002
【特許請求の範囲】
【請求項１】
金型のキャビティ内に原料粉末を充填した後に、前記キャビティ内で原料粉末を加圧成形することによって所定の形状の圧粉体を製造する際に、
液体潤滑剤を内包するカプセルを前記原料粉末中に添加し、前記加圧成形時に前記カプセルの殻から破れ出た液体潤滑剤によって前記金型の内面を潤滑することを特徴とする圧粉体の製造方法。
【請求項２】
請求項１に記載の方法により、絶縁皮膜を有する金属軟磁性粉末の圧粉体を得た後に、この圧粉体に熱処理を施すことを特徴とする複合軟磁性材の製造方法。
【請求項３】
請求項１に記載の方法により得られた圧粉体を焼結することを特徴とする焼結体の製造方法。
【請求項４】
金型のキャビティ内に充填された後に、前記キャビティ内で加圧成形されることによって所定の形状の圧粉体とされるプレミックス粉末であって、
前記圧粉体の原料粉末に液体潤滑剤を内包するカプセルが添加されてなることを特徴とするプレミックス粉末。
【請求項５】
前記カプセルの平均粒径が、１０〜１００μｍの範囲にあることを特徴とする請求項４に記載のプレミックス粉末。
【請求項６】
前記カプセルが、前記原料粉末に対して０．２〜１．５質量％の割合で添加されていることを特徴とする請求項４又は５に記載のプレミックス粉末。
【請求項７】
前記液体潤滑剤が、シリコーンオイルからなることを特徴とする請求項４〜６の何れか一項に記載のプレミックス粉末。
【請求項８】
前記液体潤滑剤が、鉱物油であることを特徴とする請求項４〜６のいずれかに一項に記載のプレミックス粉末。
【請求項９】
前記液体潤滑剤に潤滑油添加剤が４０ｗｔ％以上添加されてなることを特徴とする請求項４〜８のいずれかに記載のプレミックス粉末。
【請求項１０】
前記カプセルの殻が、メラニン−ホルムアルデヒド樹脂からなることを特徴とする請求項４〜９の何れか一項に記載のプレミックス粉末。
【請求項１１】
前記カプセルの殻が、メラミン、ゼラチン、無水ケイ酸、アクリル、ウレアのいずれかからなることを特徴とする請求項４〜９のいずれか一項に記載のプレミックス粉末。
【請求項１２】
前記原料粉末が、複合軟磁性材料からなることを特徴とする請求項４〜８の何れか一項に記載のプレミックス粉末。
【発明の詳細な説明】
【技術分野】
【０００１】
本発明は、圧粉体の製造方法、複合軟磁性材の製造方法、焼結体の製造方法、及びプレミックス粉末に関する。
【背景技術】
【０００２】
粉末成形による高密度複合軟磁性材の製造では、先ず、絶縁皮膜を有する金属軟磁性粉末と、必要に応じて添加される潤滑剤粉末とバインダからなる原料粉末（プレミックス粉末）を金型のキャビティ内に充填した後に、加圧成形することによって所定の形状の圧粉体を作製する。その後、得られた圧粉体を熱処理することによって熱処理圧粉体からなる複合軟磁性材を得る。
【０００３】
一般に、粉末成形用の金型は、貫通孔が形成されたダイと、このダイの貫通孔に嵌合される上下パンチとから構成される。この粉末成形用の金型では、先ず、ダイの貫通孔に下パンチが嵌合された状態で、キャビティ内に原料粉末が充填される。次に、ダイの貫通孔に上パンチが嵌合されて、上下パンチがキャビティ内の原料粉末を加圧する。次に、ダイの貫通孔から一方のパンチを離間させた後、他方のパンチがキャビティ内で成形された圧粉体を押し出す。これにより、圧粉体を貫通孔から抜き出す（離型する）ことができる。
【０００４】
ところで、圧粉体の密度を向上させるため、従来よりも高い圧力で圧粉体の成形を行った場合には、加えられた圧力に対して圧粉体が形状回復しようとする力（スプリングバックという。）が除圧後に働くため、貫通孔の壁面と圧粉体との間で摩擦力が増大するといった現象が発生する。この場合、圧粉体を貫通孔から抜き出すときに、かじりなどの金型の損傷を招くことがある。
【０００５】
そこで、従来の圧粉体の製造方法では、貫通孔の壁面と圧粉体との間に働く摩擦力を低減するため、圧粉体の原料粉末に潤滑剤粉末を添加したり（例えば、特許文献１を参照）、貫通孔の壁面に液体潤滑剤を塗布したり（例えば、特許文献２を参照）することが行われている。
また、キャビティに粉末を充填して圧粉体を圧縮成形した後、圧粉体をキャビティから取り出す粉末成形方法において、液状潤滑剤を個体成膜物質で被覆したマイクロカプセル潤滑剤をキャビティの成形面に静電塗布してマイクロカプセル潤滑剤の皮膜を設ける技術が開示されている。
【０００６】
しかしながら、原料粉末に潤滑剤粉末を添加する方法では、原料粉末に添加される潤滑剤粉末が熱処理後も複合軟磁性材の中に残存してしまったり、この潤滑剤粉末が分解、揮発した後に空孔が複合軟磁性材の中に残存してしまったりするため、上述した複合軟磁性材の高密度化を図る際に、添加した潤滑剤粉末が圧粉体の密度を下げることになる。また、原料粉末に液体潤滑剤を添加した場合には、原料粉末が液体潤滑剤によって濡れてしまうため、金型のキャビティ内に充填しづらくなったり、充填量が不安定になったりする。一方、貫通孔の壁面に液体潤滑剤を塗布する方法では、圧粉体を複雑な形状に成形することが困難であったり、圧粉体の成形速度が遅くなるため生産性が低下したりする。
更に、マイクロカプセル潤滑剤の皮膜をキャビティの成形面に形成する方法は、キャビティの壁面潤滑を行う方法であるが、粉末を金型に投入する前に必ずキャビティの壁面にマイクロカプセル潤滑剤を塗布する必要が生じるので、成形サイクルが低下する問題があり、また、金型のキャビティの狭小部などの隅々まで均一にマイクロカプセル潤滑剤を塗布することが困難な問題がある。
また、潤滑剤の中でも六方晶系及び高分子材料の固体潤滑剤は、高荷重成形を行う場合はその添加量を増やさなくてはならず、潤滑剤の添加量が増加すると、粉末間の間隙を潤滑剤が広く占有することとなり、成形体の密度が低下する問題がある。
【特許文献１】特開平５−２７１７０９号公報
【特許文献２】特開平８−１００２０３号公報
【特許文献３】特開２００７−２９６５５１号公報
【発明の開示】
【発明が解決しようとする課題】
【０００７】
本発明は、このような従来の事情に鑑みて提案されたものであり、その目的は、成形サイクルの向上をなし得るので生産性を損なうことがなく、更なる高密度化を図ることが可能な圧粉体の製造方法を提供することにある。
また、本発明の目的は、そのような方法により得られた圧粉体から高密度の複合軟磁性材又は焼結体を得ることを可能とした複合軟磁性材の製造方法及び焼結体の製造方法を提供することにある。
さらに、本発明の目的は、そのような高密度の圧粉体や複合軟磁性材、焼結体を製造するのに好適なプレミックス粉末を提供することにある。
【課題を解決するための手段】
【０００８】
上記目的を達成するために、本発明に係る圧粉体の製造方法は、金型のキャビティ内に原料粉末を充填した後に、キャビティ内で原料粉末を加圧成形することによって所定の形状の圧粉体を製造する際に、液体潤滑剤を内包するカプセルを原料粉末中に添加し、加圧成形時にカプセルの殻から破れ出た液体潤滑剤によって金型の内面を潤滑することを特徴とする。
この圧粉体の製造方法では、液体潤滑剤を内包するカプセルを原料粉末中に添加することで、原料粉末が液体潤滑剤によって濡れるといったことがなく、このようなカプセルを含む原料粉末を金型のキャビティ内に容易に充填することができる。そして、キャビティ内で原料粉末を加圧成形する際は、カプセルの殻から破れ出た液体潤滑剤によって金型の内面が潤滑されるため、加圧成形後の圧粉体を金型から容易に離型することができる。なお、圧粉体中に残存するカプセルの殻は微量であるため、圧粉体の組織内に生じる隙間に入り込み、余分な液体潤滑剤は加圧成形時に圧粉体の外に排出されるため、圧粉体の密度を低下させる要因とはならない。
【０００９】
また、本発明に係る複合軟磁性材の製造方法は、上記方法により、絶縁皮膜を有する金属軟磁性粉末の圧粉体を得た後に、この圧粉体に熱処理を施すことを特徴とする。
この複合軟磁性材の製造方法では、上記方法により得られた高密度の圧粉体に熱処理を施すことで、高密度の複合軟磁性材を得ることができる。
【００１０】
また、本発明に係る焼結体の製造方法は、上記方法により得られた圧粉体を焼結することを特徴とする。
この焼結体の製造方法では、上記方法により得られた高密度の圧粉体を焼結することで、高密度の焼結体を得ることができる。なお、圧粉体中に残存したカプセルの殻や液体潤滑剤は、焼結の際に燃焼により除去される。
【００１１】
また、本発明に係るプレミックス粉末は、金型のキャビティ内に充填された後に、キャビティ内で加圧成形されることによって所定の形状の圧粉体とされるものであって、圧粉体の原料粉末に液体潤滑剤を内包するカプセルが添加されてなることを特徴とする。
このプレミックス粉末では、原料粉末に液体潤滑剤を内包するカプセルが添加されていることから、原料粉末が液体潤滑剤によって濡れるといったことがなく、金型のキャビティ内に容易に充填することができる。また、このプレミックス粉末を用いた場合には、金型の内面に潤滑剤を塗布するといった必要がなくなるため、圧粉体や焼結体の生産性を損なうことがなく、圧粉体の複雑な形状にも対応することができる。
【００１２】
また、上記プレミックス粉末においては、カプセルの平均粒径が１０〜１００μｍの範囲にあることが好ましい。
この場合、圧粉体中に残存する微量のカプセルの殻は圧粉体中にある隙間に入り込み、余分な液体潤滑剤は加圧成形時に圧粉体の外に排出されるため、圧粉体の密度を低下させることなく、この圧粉体を高い圧力で加圧成形することができる。
【００１３】
また、上記プレミックス粉末においては、カプセルが原料粉末に対して０．２〜１．５質量％の割合で添加されていることが好ましい。
この場合、圧粉体の密度を低下させることなく、カプセルの殻から破れ出た液体潤滑剤によって金型の内面を適切に潤滑することができる。
【００１４】
また、上記プレミックス粉末の具体的な実施態様としては、液体潤滑剤がシリコーンオイルからなる場合を挙げることができる。
この場合、カプセルの殻から破れ出たシリコーンオイルによって金型の内面を適切に潤滑することができる。
【００１５】
また、上記プレミックス粉末の具体的な実施態様としては、カプセルの殻がメラニン−ホルムアルデヒド樹脂からなる場合を挙げることができる。
前記カプセルの殻が、メラミン、ゼラチン、無水ケイ酸、アクリル、ウレアのいずれかからなるものでも良い。
これらの場合、液体潤滑剤を内包するカプセルを容易に得ることができ、このカプセルの殻から破れ出た液体潤滑剤によって金型の内面を適切に潤滑することができる。
更に前記液体潤滑剤に潤滑油添加剤が４０ｗｔ％以上添加されてなるものとすることができる。
【００１６】
また、上記プレミックス粉末の具体的な実施態様としては、原料粉末が複合軟磁性材料からなる場合を挙げることができる。
この場合、上記方法を用いて、高密度且つ高性能な複合軟磁性材を得ることができ、複雑な形状に対応することもできる。
【発明の効果】
【００１７】
以上のように、本発明に係る圧粉体の製造方法によれば、キャビティ内で原料粉末を高い圧力で加圧成形することができ、また、液体潤滑剤を内包するカプセルを原料粉末に添加するだけで潤滑効果が得られることから、生産性を損なうことなく、高密度且つ複雑な形状を有する圧粉体を製造することが可能である。
また、本発明に係る複合軟磁性材の製造方法によれば、そのような方法により、絶縁皮膜を有する金属軟磁性粉末の圧粉体を得た後に、この圧粉体に熱処理を施すことによって、高密度且つ複雑な形状を有する複合軟磁性材を製造することが可能である。
また、本発明に係る焼結体の製造方法によれば、そのような方法により得られた圧粉体を焼結することによって、高密度且つ複雑な形状を有する焼結体を製造することが可能である。
さらに、本発明に係るプレミックス粉末によれば、金型の内面に潤滑剤を塗布するといった必要がなくなるため、圧粉体を製造する際の潤滑効果を容易に得ることが可能であり、生産性を損なうことなく、高密度且つ複雑な形状を有する圧粉体や複合軟磁性材、焼結体を低コストで製造することが可能である。
【発明を実施するための最良の形態】
【００１８】
以下、本発明を適用した圧粉体の製造方法、複合軟磁性材の製造方法、焼結体の製造方法、及びプレミックス粉末について、図面を参照して詳細に説明する。
本実施形態では、本発明を適用したプレミックス粉末を用いて「高密度複合軟磁性材」を製造する場合を例に挙げて説明する。
【００１９】
本発明を用いて高密度複合軟磁性材を製造する際は、例えば図１〜図５に示すようなプレス成型機１を用いて、複合軟磁性材の原料粉末として例えばＭｇＯ系絶縁皮膜付き鉄粉に液体潤滑剤を内包するマイクロカプセルを添加し混合したもの（プレミックス粉末）ＰＭを金型２のキャビティ２ａ内に充填した後に、加圧成形することによって所定の形状の圧粉体Ａを作製する。その後、得られた圧粉体Ａに熱処理を施すことによって、熱処理圧粉体からなる複合軟磁性材（図示せず。）を得る。
【００２０】
プレス成型機１は、図１に示すように、厚み方向に貫通する貫通孔３ａが設けられたダイ３と、ダイ３の下部側から貫通孔３ａに嵌合される下パンチ４と、ダイ３の上部側から貫通孔３ａに嵌合される下パンチ４とを備えている。金型２は、これらダイ３、下パンチ４及び上パンチ５によって構成されており、また、キャビティ２ａは、図２及び図３に示すように、ダイ３の貫通孔３ａと、この貫通孔３ａに嵌合された上下パンチ４，５とから形成される空間によって構成されている。
【００２１】
ダイ３は、上下方向に移動可能に設けられており、貫通孔３ａは、下パンチ４の直上に穿設されている。また、ダイ３の上には、プレミックス粉末ＰＭを供給するためのフィーダー（原料供給手段）６が設けられている。このフィーダー６は、ダイ３の上面に摺接しながら、貫通孔３ａに臨む位置（供給位置）と、貫通孔３ａから離間した位置（待避位置）との間で移動可能に設けられている。また、ダイ３には、キャビティ２ａ内を加熱する加熱ヒータ（図示せず。）が設けられており、キャビティ２ａの温度を調整することが可能となっている。下パンチ４は、設置面上に固定されたベース７に取り付けられている。一方、上パンチ５は、貫通孔３ａの直上に位置して上下方向に移動可能に設けられている。
【００２２】
以上のような構造を有するプレス成型機１を用いて圧粉体Ａを製造する際は、先ず、図１に示すように、ダイ３の貫通孔３ａに下パンチ４が嵌合された状態から、図２に示すように、フィーダー６がダイ３の上面を待避位置から供給位置まで移動する。そして、フィーダー６は、ダイ３の貫通孔３ａと下パンチ４とから構成されるキャビティ２ａ内に、本発明を適用したプレミックス粉末ＰＭを充填する。本発明を適用したプレミックス粉末ＰＭは、詳細を後述するが、原料粉末に液体潤滑剤を内包するマイクロカプセルが添加されてなるものである。
【００２３】
次に、図３に示すように、フィーダー６がダイ３の上面を供給位置から待避位置まで移動した後に、上パンチ５が下方に移動しながらダイ３の貫通孔３ａに嵌合される。そして、この状態から更に上パンチ５及びダイ３が下方に移動することによって、貫通孔３ａに嵌合された上下パンチ４，５がキャビティ２ａ内のプレミックス粉末ＰＭを加圧する。このとき、図４に示すように、マイクロカプセルの殻から破れ出た液体潤滑剤Ｌが、加圧されたプレミックス粉末ＰＭ（圧粉体Ａ）から滲み出しながら、金型２の内面、すなわちキャビティ２ａを構成する貫通孔３ａ及び上下パンチ４，５の壁面を潤滑する。
【００２４】
次に、図５に示すように、上パンチ５が上方に移動し、ダイ３の貫通孔３ａから離間されると共に、ダイ３が下方へと移動することによって、下パンチ４がキャビティ２ａ内で成形された圧粉体Ａを上方へと押し出す。このとき、貫通孔３ａの壁面は潤滑剤Ｌにより潤滑されているため、この貫通孔３ａの壁面と圧粉体Ａとの間に働く摩擦力が低減された状態となっている。したがって、キャビティ２ａ内で加圧成形された圧粉体Ａを貫通孔３ａから容易に抜き出す（離型する）ことができる。
【００２５】
以上のようにして、上記キャビティ２ａに対応した形状の圧粉体Ａが作製され、この圧粉体Ａは、その後の工程で熱処理が施されて熱処理圧粉体となり、最終的に複合軟磁性材が作製される。
【００２６】
上述した本発明の製造方法を用いて高密度複合軟磁性材を作製した場合には、液体潤滑剤Ｌを内包するマイクロカプセルを原料粉末中に添加することで、原料粉末が液体潤滑剤Ｌによって濡れるといったことがなく、このようなマイクロカプセルを含む原料粉末（プレミックス粉末ＰＭ）を金型２のキャビティ２ａ内に容易に充填することができる。そして、キャビティ２ａ内でプレミックス粉末ＰＭを加圧成形する際は、マイクロカプセルの殻から破れ出た液体潤滑剤Ｌによって金型２の内面が潤滑されるため、加圧成形後の圧粉体Ａを金型２から容易に離型することができる。なお、圧粉体Ａ中に残存するマイクロカプセルの殻は微量であるため、圧粉体Ａの組織内に生じる隙間に入り込み、余分な液体潤滑剤は加圧成形時に圧粉体の外に排出されるため、圧粉体Ａの密度を低下させる要因とはならない。
【００２７】
したがって、本発明の製造方法によれば、キャビティ２内でプレミックス粉末ＰＭを高い圧力で加圧成形することができ、また、液体潤滑剤Ｌを含むカプセルを原料粉末に添加するだけで潤滑効果が得られることから、生産性を損なうことなく、高密度の圧粉体Ａを製造することが可能である。
【００２８】
また、本発明の製造方法では、絶縁皮膜を有する金属軟磁性粉末を使用して、上記方法により得られた圧粉体Ａに熱処理を施すことで、高密度複合軟磁性材（熱処理圧粉体）を得ることができる。
【００２９】
（プレミックス粉末）
次に、本発明を適用したプレミックス粉末について説明する。
本発明を適用したプレミックス粉末は、上述したように、原料粉末に液体潤滑剤を内包するマイクロカプセルが添加されてなることを特徴とする。
【００３０】
このプレミックス粉末では、原料粉末に液体潤滑剤を内包するマイクロカプセルが添加されていることから、原料粉末が液体潤滑剤によって濡れるといったことがなく、金型のキャビティ内に容易に充填することができる。また、このプレミックス粉末を用いた場合には、金型の内面に潤滑剤を塗布するといった必要がなくなるため、生産性を損なうことがなく、圧粉体の複雑な形状にも対応することができる。
【００３１】
具体的に、マイクロカプセルとしては、メラニン−ホルムアルデヒド樹脂からなる殻の中にシリコーンオイルからなる液体潤滑剤を内包するものを好適に用いることができる。シリコーンオイルとしては、例えば、ジメチルシリコーンオイル、カルボキシル変性シリコーンオイル、フロロアルキル変性シリコーンオイルなどを用いることができる。また、これらシリコーンオイルには、潤滑性の更なる向上のため、例えば有機モリブデンや二硫化モリブデンなどの添加剤を添加してもよい。
また、マイクロカプセルの内包物として、鉱物油ベースで潤滑油添加剤を含む潤滑油、例えば潤滑油添加剤を４０質量％以上添加されているものが好ましく、殻として、メラミン樹脂、あるいは、ゼラチン、無水ケイ酸、アクリル、ウレアなどを用いることができる。更に、マイクロカプセルにおいて内包物と殻（壁膜）との混合比は例えば４０：６０〜９０：１０の範囲とすることができる。
【００３２】
マイクロカプセルの製造方法としては、例えば、コンプレックスコアセルべーション法、シンプルコアセルべーション法、ソルトコアセルべーション法、ｐＨ変化や溶媒変化、溶媒除去によるポリマーの不溶化などの水溶性又は水性分散液からの相分離法、界面重合法、ｉｎ−ｓｉｔｕ重合法などを挙げることができ、このような方法を用いてマイクロカプセルを容易に製造することができる。
【００３３】
具体的に、メラニン−ホルムアルデヒド樹脂からなる殻の中にシリコーンオイルを内包したマイクロカプセルを製造する際は、先ず、エチレン−無水マレイン酸共重合体等の液体ビヒクル連続相にシリコーンオイルを乳化分散させた後、その界面上にメラニン−ホルムアルデヒド樹脂の一次樹脂皮膜を着膜させ、マイクロカプセルが分散媒中に懸濁したマイクロカプセルスラリーを得る。次に、このマイクロカプセルスラリーを室温まで除冷して、ｐＨを若干酸性に調整した後、この系に二次皮膜用樹脂として、メラニン−ホルムアルデヒド樹脂を添加し、液体ビヒクル連続相中に針状樹脂微小片を析出させた後、この針状樹脂微小片をマイクロカプセル一次樹脂被膜上に二次樹脂被膜として固着する。これにより、マイクロカプセルを得ることができる。また、上記一次、二次樹脂被膜を区別せずに、上述したマイクロカプセルを製造する過程でｐＨを下げ、樹脂化反応を異常に高めて遊離の針状樹脂片をビヒクル中に析出させた後、続けて適正なｐＨに戻し、膜形成と同時に針状樹脂片を膜に取り込ませて、マイクロカプセルを形成することも可能である。
【００３４】
また、マイクロカプセルの平均粒径は、１０〜１００μｍの範囲とすることが好ましい。この場合、圧粉体中に残存するマイクロカプセルの殻が圧粉体中にある隙間に入り込むため、圧粉体の密度を低下させることなく、この圧粉体を高い圧力で加圧成形することができる。一方、マイクロカプセルの平均粒径が１０μｍよりも小さくなると、マイクロカプセルの外径に対する殻の厚みが相対的に厚くなり過ぎて、この殻の中に内包される液体潤滑剤の量の減少を招くことになる。一方、マイクロカプセルの平均粒径が１００μｍよりも大きくなると、原料粉末の粒径に対するマイクロカプセルの粒径が大きくなり過ぎてしまうため好ましくない。また、マイクロカプセルの外径に対する殻の厚みが相対的に薄くなり過ぎて、加工前にマイクロカプセルが破れ易くなる。
【００３５】
また、マイクロカプセルは、原料粉末に対して０．２〜１．５質量％の割合、より好ましくは、０．２〜１．０質量％の範囲で添加されていること、更に好ましくは０．２〜０．７５質量％の範囲で添加されていることが肝要である。これらの場合、圧粉体の密度を低下させることなく、マイクロカプセルの殻から破れ出た液体潤滑剤によって金型の内面を適切に潤滑することができる。一方、マイクロカプセルの原料粉末に対する割合が０．２質量％未満になると、金型の内面に対する潤滑が不足することになる。一方、マイクロカプセルの原料粉末に対する割合が１．５質量％を超えると、原料粉末中のマイクロカプセルの量が過剰になり過ぎて、圧粉体の密度が低下することになる。また、前述のより好ましい範囲内であれば、飽和磁束密度、透磁率、圧環強度においても良好な傾向となる。
【００３６】
本発明を適用したプレミックス粉末によれば、金型の内面に潤滑剤を塗布するといった必要がなくなるため、圧粉体を製造する際の潤滑効果を容易に得ることが可能であり、生産性を損なうことなく、高密度且つ複雑な形状を有する圧粉体や焼結体を低コストで製造することが可能である。
【００３７】
なお、本発明は、上記実施形態において例示された高密度の圧粉体から高密度複合軟磁性材を製造する場合に限らず、本発明の方法により得られた高密度の圧粉体を焼結することで、高密度の焼結体を製造する場合にも適用可能である。なお、この場合、圧粉体中に残存したカプセルの殻や液体潤滑剤は、焼結の際に燃焼により除去される。
【００３８】
以上のように、本発明は、プレミックス粉末から圧粉体や複合軟磁性材、焼結体を製造する場合において幅広く適用することが可能である。また、圧粉体や複合軟磁性材、焼結体の形状についても特に限定されるものではなく、例えば上記プレス成型機１において、上下パンチ４，５を貫通するコアロッドが組み合わされることで、圧粉体Ａをリング状に成形することも可能である。
【実施例】
【００３９】
以下、実施例により本発明の効果をより明らかなものとする。なお、本発明は、以下の実施例に限定されるものではなく、その要旨を変更しない範囲で適宜変更して実施することができる。
【００４０】
本実施例では、表１に示す実施例１〜１８及び比較例１〜２の複合軟磁性材を実際に作製し、その密度及び性能の評価を行った。
（実施例１〜１８）
具体的には、先ず、表１に示す各液体潤滑剤を内包するマイクロカプセルを作製した。液体潤滑剤は、ベース潤滑剤として、ジメチルシリコーンオイル、カルボキシル変性シリコーンオイル、フロロアルキル変性シリコーンオイルを用い、これらベース潤滑剤の一部には、添加剤として１質量％の有機モリブデン又は二硫化モリブデン（平均粒径０．８μｍ）を添加したものを用いた。
【００４１】
次に、これらの液体潤滑剤をマイクロカプセル化するため、エチレン−無水マレイン酸共重合体の７質量％水溶液をｐＨ４．２に調整した後、ミキサーで撹拌しながら準備した各液体潤滑剤を滴下することで分散、乳化し、ここにメチロール−メラニン樹脂水溶液（固形成分１５質量％）を添加した後、この分散液を５０℃に保ちながら２時間撹拌し、その後、分散液をｐＨ５．４に調整し、更に３時間撹拌した。そして、この分散液を室温まで冷却し、ろ過、水洗、乾燥の各工程を経ることで、平均粒径が４０μｍのメラニン−ホルムアルデヒド樹脂からなる殻の中に表１に示す各液体潤滑剤を内包するマイクロカプセルを得た。これらのマイクロカプセルにおいて、内包物：壁膜の比率は９０：１０である。
【００４２】
次に、原料粉末として、リン酸塩系絶縁被膜付き鉄粉又はＭｇＯ系絶縁被膜付き鉄粉（平均粒径８０μｍ）を用意し、これらの原料粉末に、準備した各マイクロカプセルを表１に示す量だけ添加し、混合することで、実施例１〜１８に示す各プレミックス粉末を得た。
【００４３】
次に、実施例１〜１８に示す各プレミックス粉末を、それぞれ１５０℃に加熱した金型のキャビティ内に充填した後、成形圧７８０ＭＰａで加圧成形し、外径３５ｍｍ、内径２５ｍｍ、高さ５ｍｍのリング状の圧粉体を作製した。
【００４４】
次に、得られた各圧粉体を窒素雰囲気中で表１に示す各温度にて３０分間保持することで熱処理を行い、リング状の熱処理圧粉体からなる実施例１〜１８の各複合軟磁性材を作製した。
【００４５】
（比較例１〜２）
比較例１〜２の複合軟磁性材は、上述したマイクロカプセルに代えて、ステアリン酸亜鉛を、原料粉末であるリン酸塩系絶縁被膜付き鉄粉又はＭｇＯ系絶縁被膜付き鉄粉（平均粒径８０μｍ）に添加したプレミックス粉末を用いた以外は、実施例１〜１８と同様に、リング状の圧粉体及び焼結体を作製した。
【００４６】
そして、表１に示す各実施例１〜１８及び比較例１〜２においては、上記圧粉体を加圧成形した後に、金型から抜き出す際に必要な力（ｋＮ）を測定し、潤滑性の評価を行った。また、上記複合軟磁性材の水中密度（Ｍｇ／ｍ３）を測定し、密度の評価を行った。さらに、巻線を施し、磁場１０ｋＡ／ｍにおける磁束密度Ｂ１０ｋＡ／ｍ、保磁力Ｈｃを測定すると共に、磁束密度１．０Ｔ、周波数４００Ｈｚの条件で鉄損Ｗ１０／４００を測定し、磁気特性の評価を行った。以下、まとめたものを表１に示す。
【００４７】
【表１】
2009074159.tif 000003
【００４８】
表１に示すように、実施例１〜１８のマイクロカプセルを添加したプレミックス粉末を用いて圧粉体を作製した場合には、比較例１〜２の潤滑剤粉末を添加したプレミックス粉末を用いて圧粉体を作製した場合よりも、金型から圧粉体を抜き出す際の潤滑性に優れていることがわかる。また、実施例１〜１８の複合軟磁性材は、比較例１〜２の複合軟磁性材よりも密度が高く、磁気特性の評価も良好な結果が得られた。
【００４９】
（実施例１９）
次に、原料粉末として、前記実施例で用いたものと同等のＭｇＯ系絶縁被膜付き鉄粉（平均粒径８０μｍ）を用意し、この原料粉末に、シリコーンレジンを０．７質量％添加し、メラミン樹脂から成る殻の中に鉱物油を主成分とする液体潤滑剤を内包するマイクロカプセルを表２に示す量（０．２、０．３、０．５、０．７５、１．００質量％）だけ添加し、混合することで、プレミックス粉末を得た。なお、ここで使用したマイクロカプセルは、平均粒径４０μｍ、内包物：壁膜＝８５：１５のものであった。
前記プレミックス粉末を１５０℃に加熱した金型のキャビティに充填した後、７８０ＭＰａの成形圧力にて加圧成形し、外形３５ｍｍ、内径２５ｍｍ、高さ５ｍｍのリング状の圧粉体を作製した。
次に、得られた各圧粉体を窒素雰囲気中において６５０℃に保持することで焼成して試料を得、各試料の磁場１０ｋＡ／ｍにおける磁束密度Ｂ１０ｋＡ／ｍ、透磁率μmax、水中密度（Ｍｇ／ｍ３）、圧環強度（ＭＰａ）を測定する磁気特性の評価を行った。また、比較のために、マイクロカプセルを添加していないＭｇＯ系絶縁被膜付き鉄粉を上述の製法に基づいて作製し、金型のキャビティの内面に潤滑剤を塗布して壁面潤滑して得られた圧粉体についても同様に磁気特性の評価を行った。
【００５０】
【表２】
2009074159.tif 000004
【００５１】
表２示す結果から、壁面潤滑で作製した圧粉体とほぼ同等の特性を得る事が出来た。また、表２に示す添加量に応じてより優れた磁気特性と強度を得られることが可能であることも判明した。
【図面の簡単な説明】
【００５２】
【図１】図１は、本発明で用いられるプレス成型機を模式的に示す断面図である。
【図２】図２は、図１に示すプレス機においてキャビティにプレミックス粉末が充填された状態を示す断面図である。
【図３】図３は、図１に示すプレス機においてキャビティに充填されたプレミックス粉末を加圧する状態を示す断面図である。
【図４】図４は、図３に示す状態における貫通孔の壁面を拡大して示す断面図である。
【図５】図５は、図１に示すプレス機において圧粉体が金型から離型された状態を示す断面図である。
【符号の説明】
【００５３】
１…プレス成型機  ２…金型  ２ａ…キャビティ  ３…ダイ  ３ａ…貫通孔  ４…下パンチ  ５…上パンチ  ６…フィーダー  ７…ベース  ＰＭ…プレミックス粉末  Ａ…圧粉体  Ｌ…液体潤滑剤
【図１】
2009074159.tif 000005
【図２】
2009074159.tif 000006
【図３】
2009074159.tif 000007
【図４】
2009074159.tif 000008
【図５】
2009074159.tif 000009